(57)【要約】【課題】色再現性により優れたカラー画像の表示が可能な光拡散板(1)を与えうる光拡散性樹脂組成物を提供する。【解決手段】本発明の光拡散性樹脂組成物は、透明樹脂中に以下の染料（Ａ）および光拡散剤を含有することを特徴とする。本発明の光拡散性樹脂組成物からなる光拡散板(1)は、その背面側に配置された冷陰極線管(3)と共に面光源装置(2)を構成し、この面光源装置(2)は、その前面側に配置された透過型カラー画像表示素子(5)と共に透過型画像表示装置(4)を構成する。染料（Ａ）：４７０ｎｍ〜５２０ｎｍまたは５７０ｎｍ〜６１０ｎｍに最大吸収波長を示し、３８０ｎｍ〜４７０ｎｍ、５２０ｎｍ〜５７０ｎｍまたは６１０ｎｍ〜７００ｎｍの範囲に最大蛍光波長を示す染料【選択図】図１
2008133443.tif 000002
【特許請求の範囲】
【請求項１】
透明樹脂中に光拡散剤および以下の染料（Ａ）を含有することを特徴とする光拡散性樹脂組成物。
染料（Ａ）：４７０ｎｍ〜５２０ｎｍまたは５７０ｎｍ〜６１０ｎｍに最大吸収波長を示し、３８０ｎｍ〜４７０ｎｍ、５２０ｎｍ〜５７０ｎｍまたは６１０ｎｍ〜７００ｎｍに最大蛍光波長を示す染料
【請求項２】
染料（Ａ）が、４７０ｎｍ〜５２０ｎｍに最大吸収波長を示し、５２０ｎｍ〜５７０ｎｍに最大蛍光波長を示す染料である請求項１に記載の光拡散性樹脂組成物。
【請求項３】
染料（Ａ）が、５７０ｎｍ〜６１０ｎｍに最大吸収波長を示し、６１０ｎｍ〜７００ｎｍに最大蛍光波長を示す染料である請求項１に記載の光拡散性樹脂組成物。
【請求項４】
染料（Ａ）が、４７０ｎｍ〜５２０ｎｍに最大吸収波長を示し、６１０ｎｍ〜７００ｎｍに最大蛍光波長を示す染料である請求項１に記載の光拡散性樹脂組成物。
【請求項５】
請求項１〜請求項４のいずれかに記載の光拡散性樹脂組成物からなる光拡散板。
【請求項６】
請求項５に記載の光拡散板および、その背面側に配置された冷陰極線管を備えた面光源装置。
【請求項７】
請求項６に記載の面光源装置および、その前面側に配置された透過型カラー画像表示素子を備えた透過型画像表示装置。
【発明の詳細な説明】
【技術分野】
【０００１】
本発明は、光拡散性樹脂組成物に関する。
【背景技術】
【０００２】
透明樹脂中に光拡散剤を含む光拡散性樹脂組成物は光拡散板(1)を構成する材料として有用である。
【０００３】
光拡散板(1)は、例えば図１に示すような面光源装置(2)を構成する。この面光源装置(1)は、光拡散板(2)および冷陰極線管(3)を備えている。冷陰極線管(3)は光拡散板(2)の背面側に配置されており、冷陰極線管(3)からの光は光拡散板(2)により拡散されながら前面側に出射する。
【０００４】
面光源装置(1)は、透過型画像表示装置(4)に用いられる。この透過型画像表示装置(4)は、面光源装置(1)の前面側に透過型カラー画像表示素子(5)が備えられている。透過型カラー画像表示素子(5)としては、例えば赤画素、緑画素、および青画素が格子状に配列したカラーフィルター(51)と、その前面側に配置された液晶セル(52)と、この液晶セル(52)の両面に配置された偏光フィルム(53)を備えたものが用いられる。図１に示す透過型画像表示装置(4)では、透過型カラー画像表示素子(5)が面光源装置(1)により背面側から照明されることによって、カラー画像を表示することができる〔特許文献１：特開２００１−３０５３３５号公報〕。
【０００５】
【特許文献１】特開２００１−３０５３３５号公報
【発明の開示】
【発明が解決しようとする課題】
【０００６】
しかし、従来の光拡散性樹脂組成物からなる光拡散板(2)では、表示されるカラー画像の色再現性が必ずしも優れているものではなかった。
【０００７】
そこで本発明者は、色再現性により優れたカラー画像の表示が可能な光拡散板を与えうる光拡散性樹脂組成物を開発するべく鋭意検討した結果、本発明に至った。
【課題を解決するための手段】
【０００８】
すなわち本発明は、透明樹脂中に光拡散剤および以下の染料（Ａ）を含有することを特徴とする光拡散性樹脂組成物を提供するものである。
【０００９】
染料（Ａ）：４７０ｎｍ〜５２０ｎｍまたは５７０ｎｍ〜６１０ｎｍに最大吸収波長(λAmax)を示し、３８０ｎｍ〜４７０ｎｍ、５２０ｎｍ〜５７０ｎｍまたは６１０ｎｍ〜７００ｎｍの範囲に最大蛍光波長(λPmax)を示す染料
【発明の効果】
【００１０】
本発明の光拡散性樹脂組成物は、光拡散板として有用であり、この光拡散板を組み込んだ面光源装置は、カラー画像の色再現性により優れた透過型画像表示装置を与えることができる。
【発明を実施するための最良の形態】
【００１１】
本発明の光拡散性樹脂組成物を構成する透明樹脂としては、例えばポリスチレン樹脂、メタクリル樹脂、ポリカーボネート樹脂、ＡＢＳ樹脂〔アクリロニトリル−スチレン−ブタジエン共重合体樹脂〕、ＭＳ樹脂〔メタクリル酸メチル−スチレン共重合体樹脂〕、ＡＳ樹脂〔アクリロニトリル-スチレン共重合体樹脂〕、ポリエチレン、ポリプロピレンなどのポリオレフィン樹脂、シクロオレフィン樹脂などが挙げられる。
【００１２】
光拡散剤としては、透明樹脂との屈折率差が通常０．０１〜０．３、好ましくは０．０５〜０．２であり、重量平均粒子径が通常１μｍ〜１５μｍ、好ましくは２μｍ〜１０μｍであり、透明樹脂に対して非相溶性のものが用いられ、例えばガラスビーズ、シリカ粒子、水酸化アルミニウム粒子、炭酸カルシウム粒子、炭酸バリウム粒子、酸化チタン粒子、タルクなどの無機粒子や、スチレン樹脂粒子、アクリル樹脂粒子、シリコーン粒子などの有機粒子などが挙げられる。
【００１３】
光拡散剤の含有量は、目的とする光拡散板により異なるが、例えば透明樹脂１００質量部に対して通常０．１質量部〜１０質量部、好ましくは０．３質量部〜７質量部であり、光拡散板としたときの単位面積あたりの含有量が通常２ｇ／ｍ2〜２００ｇ／ｍ2、好ましくは３ｇ／ｍ2〜７０ｇ／ｍ2となるように含有される。
【００１４】
染料（Ａ）は、４７０ｎｍ〜５２０ｎｍまたは５７０ｎｍ〜６１０ｎｍに最大吸収波長(λAmax)を示し、３８０ｎｍ〜４７０ｎｍ、５２０ｎｍ〜５７０ｎｍまたは６１０ｎｍ〜７００ｎｍの範囲に最大蛍光波長(λPmax)を示す染料である。かかる染料としては、例えば林原生物化学研究所社製「ＮＫ５７０５」〔λAmax＝４９２ｎｍ、λPmax＝５４８ｎｍ〕、Fluka社製「Ａｔｔｏ  ４７５  ＮＨＳｅｓｔｅｒ」〔λAmax＝４７５ｎｍ、λPmax＝５２２ｎｍ〕などのような４７０ｎｍ〜５２０ｎｍに最大吸収波長（λAmax）を示し、５２０ｎｍ〜５７０ｎｍ（λPmax）に最大蛍光波長を示す染料、
【００１５】
Fluka社製「ｃｒｙｓｔａｌ  Ｖｉｏｌｅｔ  ｐｅｒｃｈｌｏｒａｔｅ」〔λAmax＝６０６ｎｍ、λPmax＝６３２ｎｍ〕などのような５７０ｎｍ〜６１０ｎｍに最大吸収波長（λAmax）を示し、６１０ｎｍ〜７００ｎｍに最大蛍光波長（λPmax）を示す染料、
【００１６】
４−（ジシアノメチレン）−２−メチル−６−（ｐ−ジメチルアミノスチリル）−４Ｈ−ピラン〔4-(Dicyanomethylene)-2-methyl-6-(p-dimethylaminostyryl)-4H-pyran、λAmax＝４８０ｎｍ、λPmax＝６２７ｎｍ〕などのような４７０ｎｍ〜５２０ｎｍに最大吸収波長（λAmax）を示し、６１０ｎｍ〜７００ｎｍに最大蛍光波長（λPmax）を示す染料などが挙げられる。
【００１７】
染料（Ａ）の含有量は、本発明の光拡散性樹脂組成物１００質量部のうち染料（Ａ）を除く成分の合計に対して通常は０．００００１質量部〜０．０１質量部、好ましくは０．００００１質量部〜０．００５質量部であり、光拡散板としたときの単位面積あたりの含有量が０．０００２ｇ／ｍ2〜０．２ｇ／ｍ2、さらには０．０００２ｇ／ｍ2〜０．１ｇ／ｍ2となるように含有されることが好ましい。
【００１８】
本発明の光拡散性樹脂組成物は、本発明の目的を損なわない範囲で紫外線吸収剤、酸化防止剤などの安定化剤、難燃化剤、離型剤などの添加剤を含有していてもよい。
【００１９】
本発明の光拡散性樹脂組成物は、例えば透明樹脂として熱可塑性樹脂を用いる場合には、透明樹脂を光拡散剤および染料（Ａ）と共に溶融混練する方法により製造することができる。光拡散剤および染料（Ａ）は、そのままで透明樹脂と混合して溶融混錬してもよいし、光拡散剤および染料（Ａ）を予め高濃度で透明樹脂と溶融混練してマスターバッチを製造しておき、このマスターバッチを透明樹脂と溶融混練してもよい。
【００２０】
透明樹脂として熱硬化樹脂を用いる場合には、硬化前の熱硬化樹脂前駆体を光拡散剤および染料（Ａ）と混合したのち硬化させる方法により製造することができる。
【００２１】
透明樹脂を得るための単量体を光拡散剤、染料（Ａ）および重合開始剤と混合し、得られた単量体組成物を重合させる方法により、本発明の光拡散性樹脂組成物を製造することもできる。
【００２２】
本発明の光拡散性樹脂組成物からなる光拡散板は、例えば透明樹脂として熱可塑性樹脂を用いる場合には、加熱溶融状態の本発明の光拡散性樹脂組成物を成形する方法により製造することができる。成形方法としては、押出成形法、射出成形法、プレス成形法などの通常の成形方法を用いることができる。
【００２３】
透明樹脂として熱硬化性樹脂を用いる場合には、熱硬化樹脂前駆体を光拡散剤および染料（Ａ）と混合したのち、成形型の内部に充填し、硬化させればよい。
【００２４】
単量体を光拡散剤、染料（Ａ）および重合開始剤と混合した単量体組成物を用いる場合には、この単量体組成物を成形型の内部に充填し、重合させればよい。
【００２５】
かくして本発明の光拡散性樹脂組成物からなる光拡散板を得るが、その厚みは、通常１ｍｍ〜３ｍｍである。
【００２６】
かかる光拡散板は、図１に示すように、面光源装置(2)を構成する光拡散板(1)として用いられる。この面光源装置(2)は、光拡散板(1)および冷陰極線管(3)を備えている。冷陰極線管(3)は、光拡散板(1)の背面側に配置されている。そして、冷陰極線管(3)からの光は、光拡散板(1)内を拡散しながら透過して、面光源装置(2)の前面側に向けて出射する。
【００２７】
この面光源装置(2)は、図１に示すように、透過型画像表示装置(4)を構成する。この透過型画像表示装置(4)は、面光源装置(2)の前面側に透過型カラー画像表示素子(5)を備えている。透過型画像表示素子(5)としては、例えば赤画素、緑画素、および青画素が格子状に配列したカラーフィルター(51)と、その前面側に配置された液晶セル(52)と、この液晶セル(52)の両面に配置された偏光フィルム(53)を備えたものである。
【実施例】
【００２８】
以下、実施例により本発明をより詳細に説明するが、本発明は、かかる実施例により限定されるものではない。
【００２９】
なお、光拡散剤の平均粒径は、光回折散乱粒径測定機〔日機装(株)製、マイクロトラック粒度分析計  Ｍｏｄｅｌ  ９２２０  ＦＲＡ〕により測定した。
【００３０】
実施例１
ポリスチレン樹脂〔東洋スチレン社製「Ｔ０８０」、屈折率１．５９〕９８．８質量部、蛍光染料〔林原生物化学研究所社製「ＮＫ５７０５」、λAmax＝４９２ｎｍ、λPmax＝５４８ｎｍ、１，３−ジエチル−５−［２−（１−ヘプチル−１，３−ジヒドロ−３，３−ジメチル−２Ｈ−インドール−２−イリデン）エチリデン］ジヒドロ−２−チオキソ−４，６（１Ｈ，５Ｈ）−ピリミジンジオン〕０．０００２質量部、光拡散剤としてのアクリル樹脂粒子〔積水化成品工業社製「ＸＸ６６Ｋ」、重量平均粒子径２μｍ、屈折率１．４９〕０．８６質量部および光拡散剤としてのシリコーン粒子〔東レダウシリコン社「ＤＹ３３−７１９」、重量平均粒子径２μｍ、屈折率１．４２〕０．１４質量部を２５０℃で溶融混練しながら押出成形して、厚さ２ｍｍの光拡散板を得た。
【００３１】
図１に示すように、光拡散板(1)および冷陰極線管(3)を備えてた面光源装置(2)と、その前面側に配置された透過型カラー画像表示素子(5)とを備えた市販の透過型画像表示装置〔画面サイズは２０型（対角線長は５００．３ｍｍ）〕(4)の前記光拡散板(1)として、上記で得た光拡散板を装着し、全面に白色画像を表示させて輝度および色再現性を測定したところ、輝度は５０２ｃｄ／ｍ2、色再現性は７７．１％であった。
【００３２】
なお、輝度は、マルチ輝度計〔アイシステム社製「Ｅｙｅ−Ｓｃａｌｅ  ３Ｗ，４Ｗ」〕を用いて表示画面全面の平均値として求めた。
【００３３】
色再現性は、表示されるカラー画像の色再現範囲を、国際照明委員会（Commission Internationale de l'Eclairage）が定めるＣＩＥ色度図上で求め、ＮＴＳＣ（National Television System Committee）が定める色再現範囲に対する面積比（Ｇamut）として求めた。
【００３４】
比較例１
蛍光染料〔ＮＫ５７０５〕に代えて、無蛍光染料〔林原生物化学研究所社製「ＮＫ１４１３」、λAmax＝４９７ｎｍ〕０．０００２質量部を用いた以外は実施例１と同様に操作して光拡散板を得、輝度および色再現性を測定した。輝度は４２２ｃｄ／ｍ2であり色再現性（Ｇamut）は７４．８％であった。
【００３５】
比較例２
蛍光染料〔ＮＫ５７０５〕を用いなかった以外は実施例１と同様に操作して光拡散板を得、輝度および色再現性を測定した。輝度は４８７ｃｄ／ｍ2であり色再現性（Ｇamut）は７３．８％であった。
【図面の簡単な説明】
【００３６】
【図１】面光源装置を備えた透過型画像表示装置の一例を模式的に示す断面図である。
【符号の説明】
【００３７】
１：光拡散板        ２：面光源装置      ３：冷陰極線管
４：透過型画像表示装置
５：カラー画像表示素子
51：カラーフィルター  52：液晶セル            53：偏光フィルム
【図１】
2008133443.tif 000003